FR 3109023 A1 20211008 FR 2003392 A 20200406 Un composé de formule Li x Ti 1 - y M y Nb 2 - ( z 1+z2) V z1 M’ z2 O 7 - c - d X c où 0≤x≤5 ; 0≤y M représente un ou plusieurs éléments choisi(s) dans le groupe consistant en Mg, Ca, B, Sc, V, Cr, Mn, Fe, Co, Ni, Cu, Zn, Al, Y, Zr, Mo, Ru, Ag, Sn, Sb, Ta, W, Bi, La, Pr, Eu, Nd et Sm ; M’ représente un ou plusieurs éléments choisi(s) dans le groupe consistant en Mg, Ca, B, Sc, Cr, Mn, Fe, Co, Ni, Cu, Zn, Al, Y, Zr, Mo, Ru, Ag, Sn, Sb, Ta, W, Bi, La, Pr, Eu, Nd et Sm ; X représente un ou plusieurs éléments choisi(s) dans le groupe constitué de S, F, Cl et Br. Matière active anodique pour élément électrochimique lithium-ion Domaine technique de l’invention Le domaine technique de la présente invention est celui des matières actives anodiques pour éléments électrochimiques de type lithium-ion. Contexte de l'invention Un élément électrochimique, encore désigné par le terme « élément » dans ce qui suit, comprend un faisceau électrochimique constitué d’une alternance de cathodes et d’anodes encadrant un séparateur imprégné d'électrolyte. Chaque cathode et anode est constituée d'un collecteur de courant métallique supportant sur au moins une de ses faces au moins une matière active et généralement un liant et un matériau conducteur électronique. Des éléments de type lithium-ion sont connus de l’état de la technique. Leur fonctionnement est fondé sur le principe de l’insertion réversible de lithium dans la structure d’une matière électrochimiquement active (matière active). Lors de la charge de l’élément, la matière active cathodique s’oxyde et désinsère du lithium de sa structure tandis que la matière active anodique se réduit. Des ions lithium issus de la cathode viennent se réduire à l’anode et s’insèrent dans la structure de la matière active anodique. Lors de la décharge de l’élément, les réactions électrochimiques s’inversent, la matière active anodique s’oxyde et désinsère du lithium de sa structure. Les ions lithium migrent vers la cathode et s’insèrent dans la structure de la matière active cathodique. Les oxydes de titane lithiés, par exemple Li 4 Ti 5 O 12 , et les oxydes de titane et de niobium, par exemple TiNb 2 O 7 , sont connus comme matières actives anodiques d’éléments électrochimiques lithium-ion. Ces matières actives peuvent être chargées et déchargées sous de forts courants dans des conditions de cyclage tout en minimisant le risque de formation de dendrites de lithium à la surface de l’anode. Elles peuvent donc avantageusement remplacer le graphite dans des applications impliquant de forts courants de charge et de décharge, telles que les véhicules électriques et hybrides. En effet, il est connu que des charges/décharges répétées sous de fort courants d’un élément électrochimique comprenant une anode en graphite provoquent la formation de dendrites de lithium métallique à la surface de cette anode. Or, ces dendrites de lithium sont susceptibles de percer le séparateur de l’élément et d’entrainer des courts-circuits, qui eux-mêmes peuvent être à l’origine d’un emballement thermique de l’élément si celui-ci est insuffisamment refroidi. L’utilisation d’un oxyde de titane lithié ou d’un oxyde de titane et de niobium dans une anode constitue donc une alternative au graphite et permet d’accroitre la sécurité de fonctionnement d’éléments lithium-ion chargés et déchargés sous de forts courants. Les oxydes de titane lithiés et les oxydes de titane et de niobium présentent une tension de fonctionnement d’environ 1,5 V par rapport au couple Li + /Li. Par comparaison, la tension de fonctionnement du graphite est d’environ 0,1 V par rapport au couple Li + /Li. Par conséquent, la tension d’un élément utilisant comme matière active anodique un oxyde de titane lithié ou un oxyde de titane et de niobium est plus faible que celle d’un élément utilisant du graphite comme matière active anodique, pour une même matière active cathodique dans les deux éléments. La capacité massique des oxydes de titane lithiés et des oxydes de titane et de niobium est inférieure à celle du graphite. Par exemple, Li 4 Ti 5 O 12 et TiNb 2 O 7 présentent une capacité électrochimique réversible d’environ 170 mAh/g et 300 mAh/g respectivement alors que le graphite présente une capacité électrochimique réversible d’environ 370 mAh/g. En termes de capacité massique, les oxydes de titane et de niobium sont donc supérieurs aux oxydes de titane lithiés. La préparation d’une composition de matière active comprend une étape de mélange d’une matière active avec un ou plusieurs composés ayant la fonction de liant et avec un ou plusieurs composés présentant de bonnes propriétés de conduction électronique. Cependant, la matière active TiNb 2 O 7 est fortement électrostatique. Cela peut poser des problèmes lors du processus de réalisation du mélange constitué de matière active, du ou des composés ayant la fonction de liant et du ou des composés ayant de bonnes propriétés de conduction électronique, à savoir des erreurs de pesée par contact persistant sur les parois des appareillages, des obstructions du matériel utilisé lors du mélange ou l’apparition d’agglomérats dans le mélange. La matière active TiNb 2 O 7 peut par exemple se coller aux parois des mélangeurs, voire boucher ou abimer les rouages du mélangeur. Ainsi on recherche un moyen de réduire le caractère électrostatique d’une poudre d’un oxyde de titane et de niobium. Dans ce but, l’invention propose une matière active qui est un composé de formule (I) Li x Ti 1 - y M y Nb 2 - (z1+z2) V z1 M’ z2 O 7 - c - d X c (I) où 0≤x≤5 ; 0≤y M représente un ou plusieurs éléments choisi(s) dans le groupe consistant en Mg, Ca, B, Sc, V, Cr, Mn, Fe, Co, Ni, Cu, Zn, Al, Y, Zr, Mo, Ru, Ag, Sn, Sb, Ta, W, Bi, La, Pr, Eu, Nd et Sm ; M’ représente un ou plusieurs éléments choisi(s) dans le groupe consistant en Mg, Ca, B, Sc, Cr, Mn, Fe, Co, Ni, Cu, Zn, Al, Y, Zr, Mo, Ru, Ag, Sn, Sb, Ta, W, Bi, La, Pr, Eu, Nd et Sm ; X représente un ou plusieurs éléments choisi(s) dans le groupe constitué de S, F, Cl et Br. Il a été découvert de manière surprenante que l’utilisation de vanadium comme substituant partiel du niobium dans la préparation d’une poudre d’un oxyde de titane et de niobium permettait de réduire le caractère électrostatique de la poudre d’oxyde de titane et de niobium. L’oxyde de titane et de niobium est de préférence le composé de formule (I). Selon un mode de réalisation, M’ est Sb ou Ta ou Sb associé à Ta. Selon un mode de réalisation, M est Zr ou V ou Zr associé à V. Selon un mode de réalisation, 0,01≤z1 Selon un mode de réalisation, 0,01≤y≤0,10. L’invention a également pour objet une anode comprenant une matière électrochimiquement active comprenant le composé de formule (I). L’invention a également pour objet un élément électrochimique de type lithium-ion comprenant au moins cette anode. L’invention a également pour objet un procédé de préparation du composé de formule (I). Ce procédé comprend les étapes de : a) mise à disposition d’un mélange comprenant un oxyde ou un sel de titane, un oxyde ou un sel de niobium, un oxyde ou un sel de vanadium et éventuellement un ou plusieurs composés contenant l’élément M ou M’ ; les masses de l’oxyde ou du sel de titane, du composé contenant M, de l’oxyde ou du sel de niobium, de l’oxyde ou du sel de vanadium et du composé contenant M’ étant telles qu’elles correspondent à des ratios molaires en titane, M, niobium, vanadium et M’ de 1-y : y : 2-(z1+z2) : z1 : z2 avec 0≤y b) broyage des composants du mélange ; c) calcination du mélange sous air à une température allant de 800 à 1300°C pendant une durée allant de 1 à 24 h. D escription des modes de réalisation de l'invention La matière électrochimiquement active est un composé de formule (I) Li x Ti 1 - y M y Nb 2 - (z1+z2) V z1 M’ z2 O 7 - c - d X c (I) où 0≤x≤5 ; 0≤y M représente un ou plusieurs éléments choisi(s) dans le groupe consistant en Mg, Ca, B, Sc, V, Cr, Mn, Fe, Co, Ni, Cu, Zn, Al, Y, Zr, Mo, Ru, Ag, Sn, Sb, Ta, W, Bi, La, Pr, Eu, Nd et Sm ; M’ représente un ou plusieurs éléments choisi(s) dans le groupe consistant en Mg, Ca, B, Sc, Cr, Mn, Fe, Co, Ni, Cu, Zn, Al, Y, Zr, Mo, Ru, Ag, Sn, Sb, Ta, W, Bi, La, Pr, Eu, Nd et Sm ; X représente un ou plusieurs éléments choisi(s) dans le groupe constitué de S, F, Cl et Br. L’invention se caractérise par une substitution partielle du niobium par du vanadium, comme l’indique l’inégalité stricte 0 1,98 V 0,02 O 7 et TiNb 1,95 V 0,05 O 7 . Substituant M’ du niobium : Le vanadium, substituant du niobium, peut être associé à un ou plusieurs autres substituants représentés par l’élément M’ et choisi(s) dans le groupe consistant en Mg, Ca, B, Sc, Cr, Mn, Fe, Co, Ni, Cu, Zn, Al, Y, Zr, Mo, Ru, Ag, Sn, Sb, Ta, W, Bi, La, Pr, Eu, Nd et Sm. De préférence, 0,01≤z2 De préférence, M’ représente Sb seul ou représente Ta seul ou représente Sb associé à Ta. Ces variantes permettent de diminuer davantage le caractère électrostatique de la poudre d’oxyde de titane et de niobium par rapport à une substitution partielle du niobium uniquement par du vanadium. Substituant M du titane : Le titane est de manière optionnelle substitué par un ou plusieurs éléments M choisi(s) dans le groupe consistant en Mg, Ca, B, Sc, V, Cr, Mn, Fe, Co, Ni, Cu, Zn, Al, Y, Zr, Nb, Mo, Ru, Ag, Sn, Sb, Ta, W, Bi, La, Pr, Eu, Nd et Sm. L’élément M peut être le même que l’élément M’ ou être un élément différent. Dans le cas où M et M’ représentent le même élément, leur degré d’oxydation diffère. Par exemple, le vanadium peut être au degré d’oxydation +4 quand il est substituant du titane et au degré d’oxydation +5 quand il est substituant du niobium. Le degré d’oxydation des éléments peut être déterminé par spectroscopie des pertes d'énergie, technique également connue sous son acronyme anglais EELS (electron energy loss spectroscopy), ou par synchrotron ou par une technique d’oxydoréduction. L’iodométrie qui est une technique d’oxydoréduction permet de connaitre la somme des valences positives et d’en déduire la valence d’un élément donné. De préférence, 0,01≤y De préférence, M représente Zr seul ou représente V seul ou représente Zr associé à V. Ces variantes permettent de diminuer davantage le caractère électrostatique de la poudre d’oxyde de titane et de niobium par rapport à une substitution partielle du niobium uniquement par du vanadium. Le nombre d’atomes de lithium dans le composé de la formule (I) varie selon l’état de charge de la matière active. La valeur de l’indice x reflète cet état de charge. Il varie entre 0 et 5 comme l’indique l’inégalité 0≤x≤5. L’indice x vaut 0 pour une matière active totalement déchargée. Il vaut 5 pour une matière active totalement chargée. La valeur de l’indice d de l’oxygène allant de 0 à 2 reflète la possibilité d’avoir une lacune en oxygène. Celle-ci peut apparaitre lors de l’étape de calcination du mélange de précurseurs. Mode de préparation du composé selon l’invention : La matière active s’obtient en préparant dans un premier temps un mélange de précurseurs. Le mélange comprend un oxyde ou un sel contenant du titane comme source de titane, un oxyde ou un sel contenant du niobium comme source de niobium, un oxyde ou un sel de vanadium comme source de vanadium, et éventuellement un ou plusieurs oxydes, hydroxydes ou sels contenant l’élément optionnel M ou M’. Le sel peut être un carbonate, un nitrate, un sulfate ou un halogénure. Le mélange peut aussi comprendre un sel de lithium, tel que le carbonate de lithium, si l’on souhaite obtenir une matière active déjà lithiée, avant son incorporation dans l’anode de l’élément. Alternativement, en l’absence de précurseur à base de lithium, la matière active, une fois incorporée dans l’anode de l’élément électrochimique, peut être chargée pour obtenir sa lithiation. Un mélange typique de précurseurs comprend TiO 2 , Nb 2 O 5 , V 2 O 5 ou V 2 O 3 , et éventuellement un ou plusieurs oxydes ou sels contenant l’élément M ou M’. La masse de chaque précurseur est calculée de manière à correspondre aux ratios molaires en titane, M, niobium, vanadium et M’ respectivement de 1-y : y : 2-(z1+z2) : z1 : z2 en fonction de la stœchiométrie désirée pour le composé synthétisé. Si l’on souhaite par exemple substituer une quantité y de titane par l’élément M, une quantité z1 de niobium par du vanadium et éventuellement une quantité z2 de niobium par l’élément M’, on calcule les masses du composé source de titane, de l’oxyde ou du sel contenant M, du composé source de niobium, du composé source de vanadium et de l’oxyde ou du sel contenant M’ telles qu’elles correspondent aux ratios molaires en titane, M, niobium, vanadium et M’ respectivement de 1-y : y : 2-(z1+z2) : z1 : z2. Dans le cas où le titane n’est substitué par aucun élément et que seul le niobium est partiellement substitué par du vanadium, les masses du composé source de titane, du composé source de niobium et du composé source de vanadium sont calculées telles qu’elles correspondent aux ratios molaires en titane, niobium et vanadium respectivement de 1 : 2-z1 : z1. En utilisant des quantités de titane et de niobium en défaut par rapport à la stœchiométrie du composé TiNb 2 O 7 , c’est-à-dire Ti 1-y Nb 2 - (z1+z2) O 7 -c-d X c , et en utilisant une quantité de vanadium égale à y+z1+z2, on peut obtenir une substitution à la fois du titane et du niobium par du vanadium. Les précurseurs sont mélangés et broyés pour obtenir un mélange homogène. Le broyage peut se faire à l’aide d’un broyeur à billes. Le mélange des précurseurs subit ensuite une étape de calcination au cours de laquelle il est chauffé sous atmosphère oxydante, telle que l’air, à une température allant de 800 à 1300°C, de préférence allant de 1000 à 1200°C. La durée de calcination va généralement de 1 à 24 h, généralement de 10 à 12 h. Sous l’effet de la chaleur, les sels des éléments M et M’ se décomposent en oxydes. La teneur des différents éléments dans le composé obtenu peut être mesurée à l’aide de la technique de spectroscopie de masse à plasma à couplage inductif. Mode de préparation d’une anode comprenant la matière active selon l’invention : L'anode est préparée de manière conventionnelle. Elle consiste en un support conducteur utilisé comme collecteur de courant revêtu sur au moins une de ses faces d'une couche d’une composition de matière active anodique. Cette composition de matière active anodique contient le composé selon l’invention comme matière active et généralement un liant et un matériau conducteur électronique. Le collecteur de courant est de préférence un support conducteur bidimensionnel tel qu'un feuillard plein ou perforé, de préférence en aluminium ou en alliage à base d’aluminium. Au potentiel de fonctionnement de l’anode de la présente invention (environ 1,5 V vs Li + /Li), il n’y a en effet pas de possibilité de créer un alliage LiAl. Éventuellement, le collecteur de courant peut aussi être un feuillard en cuivre ou en alliage à base de cuivre. Le collecteur de courant peut être revêtu sur l’une ou ses deux faces d’une couche de carbone. Le composé selon l’invention sous forme de poudre est mélangé à éventuellement à une autre matière active, à un liant, et à un matériau conducteur électronique. On fabrique ensuite une encre en incorporant à ce mélange un solvant organique ou aqueux. Cette encre est déposée sur au moins une face du collecteur de courant. En faisant varier la quantité de solvant incorporée au mélange, on peut faire varier la viscosité de l’encre avant de la déposer sur le collecteur de courant. Le liant a pour fonction de renforcer la cohésion entre les particules de matière active ainsi que d'améliorer l'adhérence du mélange selon l’invention au collecteur de courant. Le liant peut contenir un ou plusieurs des éléments suivants : polyfluorure de vinylidène (PVDF) et ses copolymères, polytétrafluoroéthylène (PTFE) et ses copolymères, polyacrylonitrile (PAN), poly(méthyl)- ou (butyl)méthacrylate, polychlorure de vinyle (PVC), poly(vinyl formal), polyester, polyétheramides séquencés, polymères d'acide acrylique, acide méthacrylique, acrylamide, acide itaconique, acide sulfonique, élastomère et les composés cellulosiques. Le ou les élastomères pouvant être utilisés comme liant peuvent être choisis parmi le styrène-butadiène (SBR), le butadiène-acrylonitrile (NBR), le butadiène-acrylonitrile hydrogéné (HNBR), et un mélange de plusieurs de ceux-ci. Le matériau conducteur électronique est généralement choisi parmi le graphite, le noir de carbone, le noir d'acétylène, la suie, le graphène, les nanotubes de carbones ou un mélange de ceux-ci. Il est utilisé en faible quantité, généralement 5 % ou moins par rapport à la somme des masses du mélange de matières actives, du ou des liant(s) et du matériau conducteur électronique. Le matériau conducteur électronique peut également se présenter sous la forme d’un revêtement de carbone autour des particules de matière active. Mode de préparation d’une cathode : La matière active cathodique n’est pas particulièrement limitée. Elle peut être choisie dans les groupes suivants : - un composé (a) de formule Li x M 1-y-z-w M’ y M’’ z M’’’ w O 2 (LMO 2 ) où M, M’, M’’ et M’’’ sont choisis dans le groupe consistant en B, Mg, Al, Si, Ca, Ti, V, Cr, Mn, Fe, Co, Ni, Cu, Zn, Y, Zr, Nb, W et Mo à la condition qu'au moins M ou M’ ou M’’ ou M’’’ soit choisi parmi Mn, Co, Ni, ou Fe ; M, M’, M’’ et M’’’ étant différents les uns des autres ; et 0,8≤x≤1,4 ; 0≤y≤0,5 ; 0≤z≤0,5 ; 0≤w≤0,2 et x+y+z+w - un composé ( b) de formule Li x Mn 2-y-z M' y M'' z O 4 (LMO), où M' et M" sont choisis dans le groupe consistant en B, Mg, Al, Si, Ca, Ti, V, Cr, Fe, Co, Ni, Cu, Zn, Y, Zr, Nb et Mo ; M' et M" étant différents l’un de l’autre, et 1≤x≤1,4 ; 0≤y≤0,6 ; 0≤z≤0,2 ; - un composé ( c) de formule Li x Fe 1-y M y PO 4 (LFMP) où M est choisi dans le groupe consistant en B, Mg, Al, Si, Ca, Ti, V, Cr, Mn, Co, Ni, Cu, Zn, Y, Zr, Nb et Mo; et 0,8≤x≤1,2 ; 0≤y≤0,6 ; - un composé (d) de formule Li x Mn 1-y-z M’ y M’’ z PO 4 (LMP), où M’ et M’’ sont différents l’un de l’autre et sont choisis dans le groupe consistant en B, Mg, Al, Si, Ca, Ti, V, Cr, Fe, Co, Ni, Cu, Zn, Y, Zr, Nb et Mo, avec 0,8≤x≤1,2 ; 0≤y≤0,6 ; 0≤z≤0,2 ; - un composé (e ) de formule xLi 2 MnO 3 ; (1-x)LiMO 2 où M est au moins un élément choisi parmi Ni, Co et Mn et x≤1 ; - un composé (f) de formule Li 1+x MO 2-y F y de structure cubique où M représente au moins un élément choisi dans le groupe constitué de Na, K, Mg, Ca, B, Sc, Ti, V, Cr, Mn, Fe, Co, Ni, Cu, Zn, Al, Y, Zr, Nb, Mo, Ru, Ag, Sn, Sb, Ta, W, Bi, La, Pr, Eu, Nd et Sm et où 0 ≤ x ≤ 0,5 et 0 ≤ y ≤ 1, et un mélange des composés a) à f). La cathode consiste en un support conducteur utilisé comme collecteur de courant qui est revêtu d’une composition de matière active cathodique. Cette composition de matière active cathodique contient la matière active cathodique et généralement un liant et un matériau conducteur électronique. Le collecteur de courant est de préférence un support conducteur bidimensionnel tel qu'un feuillard plein ou perforé, à base de carbone ou de métal, par exemple en nickel, en acier, en acier inoxydable ou en aluminium, de préférence aluminium. Le collecteur de courant peut être revêtu sur l’une ou sur ses deux faces d’une couche de carbone. Le liant utilisé dans la cathode peut être choisi parmi les liants présentés en relation avec l’anode. Le matériau conducteur électronique est choisi parmi le graphite, le noir de carbone, le noir d'acétylène, la suie, le graphène, les nanotubes de carbone ou un de leurs mélanges. Elément lithium-ion : L’élément lithium-ion est fabriqué de manière conventionnelle. Au moins une cathode, au moins un séparateur et au moins une anode sont superposés. L'ensemble peut être enroulé pour former un faisceau électrochimique cylindrique. Les électrodes peuvent aussi être empilées pour former un faisceau électrochimique plan. Une pièce de connexion est fixée sur un bord de la cathode non recouvert de matière active. Elle est reliée à une borne de sortie de courant. L’anode peut être connectée électriquement au conteneur de l’élément. Inversement, la cathode peut être connectée au conteneur de l’élément et l’anode à une borne de sortie de courant. Après avoir été inséré dans le conteneur de l’élément, le faisceau électrochimique est imprégné d'électrolyte. L’élément est ensuite fermé de manière étanche. L’élément peut également être équipé de manière conventionnelle d'une soupape de sécurité provoquant l'ouverture du conteneur de l’élément au cas où la pression interne de l’élément dépasserait une valeur prédéterminée. L'électrolyte peut être liquide et comprendre un sel de lithium dissous dans un solvant organique. Ce sel de lithium peut être choisi parmi le perchlorate de lithium LiClO 4 , l'hexafluorophosphate de lithium LiPF 6 , le tétrafluoroborate de lithium LiBF 4 , l’hexafluoroarsénate de lithium LiAsF 6 , l’hexafluoroantimonate de lithium LiSbF 6 , le trifluorométhanesulfonate de lithium LiCF 3 SO 3 , le bis(fluorosulfonyl)imide de lithium Li(FSO 2 ) 2 N (LiFSI), le trifluorométhanesulfonimide de lithium LiN(CF 3 SO 2 ) 2 (LiTFSI), le trifluorométhanesulfoneméthide de lithium LiC(CF 3 SO 2 ) 3 (LiTFSM), le bisperfluoroéthylsulfonimide de lithium LiN(C 2 F 5 SO 2 ) 2 (LiBETI), le 4,5-dicyano-2-(trifluoromethyl) imidazolide de lithium (LiTDI), le bis(oxalatoborate) de lithium (LiBOB), le difluoro(oxalato)borate de lithium (LIDFOB), le tris(pentafluoroethyl)trifluorophosphate de lithium LiPF 3 (CF 2 CF 3 ) 3 (LiFAP), le difluorophosphate de lithium (LiPO 2 F 2 ) et les mélanges de ceux-ci. Le solvant de l’électrolyte est un solvant organique pouvant être choisi parmi les carbonates cycliques saturés, les carbonates cycliques insaturés, les carbonates linéaires, les esters d’alkyles, les éthers, les esters cycliques, tels que les lactones. Comme alternative, l’électrolyte peut être solide. Il peut être un composé conducteur des ions lithium, choisi par exemple parmi des oxydes conducteurs d’ions lithium et des sulfures conducteurs d’ions lithium. L’électrolyte peut aussi être un polymère conducteur d'ions lithium, tel que le polyéthylène oxyde (PEO), le sulfure de polyphénylène (PPS) et le polycarbonate. L’électrolyte peut aussi être sous la forme d’un gel obtenu en imprégnant un polymère d’un mélange liquide comprenant au moins un sel de lithium et un solvant organique. Le séparateur peut être constitué d'une couche de polypropylène (PP), de polyéthylène (PE), de polytétrafluoroéthylène (PTFE), de polyacrylonitrile (PAN), de polyester tel que le polyéthylène téréphtalate (PET), le poly(butylène) téréphtalate (PBT), de cellulose, de polyimide, de fibres de verre ou d'un mélange de couches de natures différentes. Les polymères cités peuvent être revêtus d'une couche céramique et/ou de difluorure de polyvinylidène (PVdF) ou de poly(fluorure de vinylidène-hexafluoropropylène (PVdF-HFP) ou d’acrylates. EXEMPLES Deux composés de formule TiNb 1,98 V 0,02 O 7 et TiNb 1,95 V 0,05 O 7 ont été préparés. Leur caractère électrostatique a été comparé à celui de TiNbO 7 . On a observé que le caractère électrostatique était fortement réduit de telle sorte que les poudres ne présentaient plus de contact persistant avec les parois des équipements utilisés pour la préparation de la matière active anodique. Composé de formule Li x Ti 1 - y M y Nb 2 - ( z 1+z2) V z1 M’ z 2 O 7 - c - d X c où 0≤x≤5 ; 0≤y M représente un ou plusieurs éléments choisi(s) dans le groupe consistant en Mg, Ca, B, Sc, V, Cr, Mn, Fe, Co, Ni, Cu, Zn, Al, Y, Zr ,Mo, Ru, Ag, Sn, Sb, Ta, W, Bi, La, Pr, Eu, Nd et Sm ; M’ représente un ou plusieurs éléments choisi(s) dans le groupe consistant en Mg, Ca, B, Sc, Cr, Mn, Fe, Co, Ni, Cu, Zn, Al, Y, Zr, Mo, Ru, Ag, Sn, Sb, Ta, W, Bi, La, Pr, Eu, Nd et Sm ; X représente un ou plusieurs éléments choisi(s) dans le groupe constitué de S, F, Cl et Br. Composé selon la revendication 1, dans lequel M’ est Sb ou Ta ou Sb associé à Ta. Composé selon la revendication 1 ou 2, dans lequel M est Zr ou V ou Zr associé à V. Composé selon l’une des revendications précédentes, dans lequel 0,01≤z1 Composé selon la revendication 4, dans lequel 0,02≤z1≤0,10. Composé selon la revendication 5, dans lequel 0,02≤z1≤0,05. Composé selon l’une des revendications 1 à 6, dans lequel 0,01≤y≤0,10. Anode comprenant une matière électrochimiquement active qui est le composé selon l’une des revendications précédentes. Elément électrochimique de type lithium-ion comprenant au moins une anode selon la revendication 8. Procédé de préparation du composé selon l’une des revendications 1 à 7, le procédé comprenant les étapes de : a) mise à disposition d’un mélange comprenant un oxyde ou un sel de titane, un oxyde ou un sel de niobium, un oxyde ou un sel de vanadium et éventuellement un ou plusieurs composés contenant l’élément M ou M’ ; les masses de l’oxyde ou du sel de titane, du composé contenant M, de l’oxyde ou du sel de niobium, de l’oxyde ou du sel de vanadium et du composé contenant M’ étant telles qu’elles correspondent à des ratios molaires en titane, M, niobium, vanadium et M’ de 1-y : y : 2-(z1+z2) : z1 : z2 avec 0≤y b) broyage des composants du mélange ; c) calcination du mélange sous air à une température allant de 800 à 1300°C pendant une durée allant de 1 à 24 h.